СПОСОБ ПОЛУЧЕНИЯ ПОЛИМЕРНЫХ ФОТОХРОМНЫХ КОМПОЗИТОВ

1. Способ получения полимерных фотохромных композитов путем диффузии фотохромного органического соединения в полимерную матрицу, отличающийся тем, что диффузию фотохромного органического соединения в полимерную матрицу осуществляют в две стадии: первую стадию проводят при температуре ниже температуры плавления или стеклования полимерной матрицы до содержания фотохромного органического соединения не менее 0,1% от массы полимера, а вторую стадию - в расплаве полимерной матрицы перемешиванием в экструдере, при этом диффузию фотохромного органического соединения в полимерную матрицу на первой стадии проводят либо путем выдерживания гранул полимера в растворе фотохромного органического соединения, либо путем опудривания гранул полимера тонкоизмельченным порошком фотохромного органического соединения и выдерживания в термошкафу, либо полимер и порошок фотохромного органического соединения помещают в герметичный реактор, в который подают углекислый газ и повышают давление и температуру в реакторе до перехода углекислого газа в сверхкритическое состояние.
2. Способ по п.1, отличающийся тем, что для приготовления раствора фотохромного органического соединения используют органические растворители.
3. Способ по п.1 или 2, отличающийся тем, что гранулы полимера в растворе фотохромного органического соединения выдерживают при комнатной температуре в течение 3-15 мин при использовании неполярного органического растворителя и в течение 1-24 ч при использовании полярного органического растворителя.
4. Способ по п.1, отличающийся тем, что гранулы полимера, опудренные тонкоизмельченным порошком фотохромного органического соединения, выдерживают в термошкафу при температуре 110-120°С в течение 1-3 ч.
5. Способ по п.1, отличающийся тем, что содержание фотохромного органического соединения в получаемом фотохромном композите регулируют изменением либо концентрации фотохромного органического соединения в используемом для осуществления диффузии растворе, либо количества порошка фотохромного органического соединения, используемого для опудривания гранул полимера или помещаемого в герметичный реактор для осуществления диффузии в углекислом газе в сверхкритическое состоянии, либо изменением длительности контактирования полимера с фотохромным органическим соединением в процессе диффузии.